(57)【要約】【課題】耐摩耗性に優れ、本ヌバックと同等の又は本ヌバックに近い触感及び意匠を兼ね備えた表皮材を提供する。【解決手段】表皮材は、化学繊維からなる繊維集合体を含む基材層と、基材層の少なくとも一方の面側に配設され、繊維集合体から形成される複数の立毛を含む表面層とを有する。表面層が配設されている側の表面における静摩擦係数（μＳ）が０．３０〜０．４５である。表面層が配設されている側の表面における算術平均粗さ（Ｒａ）が１０〜２５μｍである。【選択図】図１
2016121420.tif 000002
【特許請求の範囲】
【請求項１】
化学繊維からなる繊維集合体を含む基材層と、
上記基材層の少なくとも一方の面側に配設され、上記繊維集合体から形成される複数の立毛を含む表面層と、を有し、
上記表面層が配設されている側の表面における静摩擦係数（μＳ）が０．３０〜０．４５であり、
上記表面層が配設されている側の表面における算術平均粗さ（Ｒａ）が１０〜２５μｍである
ことを特徴とする表皮材。
【請求項２】
上記立毛の長さが、２００μｍ以下であることを特徴とする請求項１に記載の表皮材。
【請求項３】
上記繊維集合体が、不織布であることを特徴とする請求項１又は２の記載の表皮材。
【請求項４】
上記繊維集合体が、その内部に高分子弾性体を含有することを特徴とする請求項１〜３のいずれか１つの項に記載の表皮材。
【請求項５】
下記の工程（１）及び工程（２）
工程（１）：化学繊維からなる繊維集合体を含む被加工材の少なくとも一方の面側にシボ形状を形成する工程、
工程（２）：工程（１）の後に実施され、シボ形状を形成した上記被加工材のシボ形状を形成した面側において上記繊維集合体を構成する化学繊維を起毛させる工程、
を含む製造方法により得られることを特徴とする請求項１〜４のいずれか１つの項に記載の表皮材。
【請求項６】
上記繊維集合体における化学繊維の繊度が０．００１〜０．５ｄｔｅｘであることを特徴とする請求項１〜４のいずれか１つの項に記載の表皮材。
【請求項７】
上記繊維集合体における化学繊維の繊度が０．００１〜０．１５ｄｔｅｘであることを特徴とする請求項１〜４のいずれか１つの項に記載の表皮材。
【請求項８】
見かけ密度が０．１ｇ／ｃｍ３以上であることを特徴とする請求項１〜４のいずれか１つの項に記載の表皮材。
【請求項９】
見かけ密度が０．４〜０．８ｇ／ｃｍ３であることを特徴とする請求項１〜４のいずれか１つの項に記載の表皮材。
【発明の詳細な説明】
【技術分野】
【０００１】
本発明は、表皮材に関する。更に詳細には、本発明は、自動車用内装部品に好適に用いられる表皮材に関する。
【背景技術】
【０００２】
従来、風合い及び折れ皺感に優れた人工皮革が提案されている。この人工皮革は、基体層と基体層の少なくとも一方の面側に形成されてなる表面層とを有し、基体層が高分子弾性体と極細長繊維を複数本含む繊維束とからなり、表面層が高分子弾性体と基体層から伸びる極細長繊維とからなる。そして、表面層と基体層との間に、高分子弾性体が存在しない領域があり、その領域が極細長繊維により少なくとも部分的に仕切られた空隙となっており、空隙の厚さ方向の平均長さが１０〜２００μｍである（特許文献１参照。）。
【先行技術文献】
【特許文献】
【０００３】
【特許文献１】特開２０１０−１９６２２５号公報
【発明の概要】
【発明が解決しようとする課題】
【０００４】
しかしながら、特許文献１に記載された人工皮革にあっては、耐摩耗性は優れるものの、本ヌバックと同様の触感又は意匠のいずれかを備えるにすぎず、本ヌバックと同等の又は本ヌバックに近い触感及び意匠を兼ね備えた表皮材を実現することができていないという問題点があった。
【０００５】
本発明は、このような従来技術の有する課題に鑑みてなされたものである。そして、本発明は、耐摩耗性に優れ、本ヌバックと同等の又は本ヌバックに近い触感及び意匠を兼ね備えた表皮材を提供することを目的とする。
【課題を解決するための手段】
【０００６】
本発明者らは、上記目的を達成するため鋭意検討を重ねた。その結果、化学繊維からなる繊維集合体を含む基材層と、基材層の少なくとも一方の面側に位置し、かつ、繊維集合体から形成される複数の立毛を含む表面層とを有し、表面層が配設されている側の表面における静摩擦係数（μＳ）が０．３０〜０．４５であり、表面層が配設されている側の表面における算術平均粗さ（Ｒａ）が１０〜２５μｍである構成とすることにより、上記目的が達成できることを見出し、本発明を完成するに至った。
【０００７】
すなわち、本発明の表皮材は、化学繊維からなる繊維集合体を含む基材層と、基材層のいずれか一方の面側に位置し、かつ、繊維集合体から形成される複数の立毛を含む表面層とを有する。そして、表面層が配設されている側の表面における静摩擦係数（μＳ）が０．３０〜０．４５であり、表面層が配設されている側の表面における算術平均粗さ（Ｒａ）が１０〜２５μｍである。
【発明の効果】
【０００８】
本発明によれば、化学繊維からなる繊維集合体を含む基材層と、基材層のいずれか一方の面側に位置し、かつ、繊維集合体から形成される複数の立毛を含む表面層とを有し、表面層が配設されている側の表面における静摩擦係数（μＳ）が０．３０〜０．４５であり、表面層が配設されている側の表面における算術平均粗さ（Ｒａ）が１０〜２５μｍである構成とした。
そのため、耐摩耗性に優れ、本ヌバックと同等の又は本ヌバックに近い触感及び意匠を兼ね備えた表皮材を提供することができる。
【図面の簡単な説明】
【０００９】
【図１】本発明の一実施形態に係る表皮材を模式的に示す断面図である。
【発明を実施するための形態】
【００１０】
以下、本発明の一実施形態に係る表皮材について図面を参照しながら詳細に説明する。
【００１１】
図１は、本発明の一実施形態に係る表皮材を模式的に示す断面図である。図１に示すように、本実施形態の表皮材１は、基材層２と、基材層２の一方の面側に位置する表面層４とを有する。そして、基材層２は、化学繊維からなる繊維集合体２Ａを含む。また、表面層４は、繊維集合体２Ａから形成される複数の立毛４Ａを含む。更に、表皮材１は、表面層４が配設されている側の破線で示す表面１ａにおける静摩擦係数（μＳ）が０．３０〜０．４５であり、表面層４が配設されている側の破線で示す表面１ａにおける算術平均粗さ（Ｒａ）が１０〜２５μｍである。
【００１２】
ここで、「静摩擦係数（μＳ）」は、ＪＩＳＺ８７０３（試験場所の標準状態）の標準温度２０℃２級（温度２０±２℃）、標準湿度６５％５級（相対湿度６５±５％）に準拠した環境において、ＪＩＳＰ８１４７に準拠して算出したものである。
【００１３】
また、「算術平均粗さ（Ｒａ）」は、ＪＩＳＺ８７０３（試験場所の標準状態）の標準温度２０℃２級（温度２０±２℃）、標準湿度６５％５級（相対湿度６５±５％）に準拠した環境において、ＪＩＳＢ００３１に準拠して算出したものである。
【００１４】
化学繊維からなる繊維集合体を含む基材層と、基材層のいずれか一方の面側に位置し、かつ、繊維集合体から形成される複数の立毛を含む表面層とを有し、表面層が配設されている側の表面における静摩擦係数（μＳ）が０．３０〜０．４５であり、表面層が配設されている側の表面における算術平均粗さ（Ｒａ）が１０〜２５μｍである構成とすることにより、耐摩耗性に優れ、本ヌバックと同等の又は本ヌバックに近い触感及び意匠を兼ね備えた表皮材とすることができる。
【００１５】
つまり、静摩擦係数（μＳ）が０．３０未満である場合には、本ヌバックに近い触感又は意匠すら得ることができない。これは、静摩擦係数（μＳ）が０．３０未満となると、算術平均粗さ（Ｒａ）の触感に対する寄与度が高くなり、その際の算術平均粗さ（Ｒａ）が１０μｍ以上であると、触感が本ヌバックらしくなくなり、その際の算術平均粗さ（Ｒａ）が１０μｍ未満であると、意匠が本ヌバックらしくなくなる。
【００１６】
また、静摩擦係数（μＳ）が０．４５を超える場合にも、本ヌバックに近い触感又は意匠すら得ることができない。これは、静摩擦係数（μＳ）が０．４５を超えると、算術平均粗さ（Ｒａ）の触感に対する寄与度が低くなり、その際の算術平均粗さ（Ｒａ）が２５μｍ以下であると、触感が本ヌバックらしくなくなり、その際の算術平均粗さ（Ｒａ）が２５μｍ超であると、意匠が本ヌバックらしくなくなる。
【００１７】
一方、算術平均粗さ（Ｒａ）が１０μｍ未満である場合には、本ヌバックに近い触感又は意匠すら得ることができない。これは、算術平均粗さ（Ｒａ）が１０μｍ未満となると、静摩擦係数（μＳ）の触感に対する寄与度が高くなり、その際の静摩擦係数（μＳ）が０．３０以上であると、触感が本ヌバックらしくなくなり、その際の静摩擦係数（μＳ）が０．３０未満であると、意匠が本ヌバックらしくなくなる。
【００１８】
また、算術平均粗さ（Ｒａ）が２５μｍを超える場合にも、本ヌバックに近い触感又は意匠すら得ることができない。これは、算術平均粗さ（Ｒａ）が２５μｍを超えると、静摩擦係数（μＳ）の触感に対する寄与度が低くなり、その際の静摩擦係数（μＳ）が０．４５以下であると、触感が本ヌバックらしくなくなり、その際の静摩擦係数（μＳ）が０．４５超であると、意匠が本ヌバックらしくなくなる。
【００１９】
このように、所定構造の表皮材において、静摩擦係数（μＳ）と算術平均粗さ（Ｒａ）とを所定の範囲とすることにより、耐摩耗性に優れ、本ヌバックと同等の又は本ヌバックに近い触感及び意匠を兼ね備えたものとすることができる。
【００２０】
ここで、各構成について更に詳細に説明する。
【００２１】
＜基材層＞
基材層２は、化学繊維からなる繊維集合体２Ａを含むものであればよく、繊維集合体のみからなるものであってもよい。基材層の厚みは、特に限定されるものではないが、自動車内装用部品の表皮材の好適な物性としては、３００〜４０００μｍであることが好ましく、４００〜２０００μｍであることがより好ましい。
【００２２】
（繊維集合体）
繊維集合体２Ａは、化学繊維からなるものであれば、特に限定されるものではない。ここで、化学繊維としては、例えば、合成繊維や半合成繊維、再生繊維などを挙げることができる。また、合成繊維としては、例えば、ポリアミド、ポリエステル、ポリアルキレンパラオキシベンゾエート、ポリウレタン、ポリビニルアルコール、ポリ塩化ビニリデン、ポリ塩化ビニル、ポリアクリロニトリル、ポリオレフィン（例えば、ポリエチレン、ポリプロピレンなどである。）、これらの変性物などからなる繊維を挙げることができる。更に、半合成繊維としては、例えば、セルロースや蛋白質、これらの変性物などからなる繊維を挙げることができる。また、再生繊維としては、セルロース、これらの変性物などからなる繊維を挙げることができる。しかしながら、これらに限定されるものではなく、人工皮革や合成皮革において用いられる従来公知の繊維を適用することができる。そして、これらは、１種を単独で又は２種以上を適宜組み合わせて適用することができる。また、特に限定されるものではないが、ポリアミドやその変性物などからなるポリアミド系繊維、ポリエステルやその変性物などからなるポリエステル系繊維を適用することが好適である。
【００２３】
また、繊維集合体は、その形態について特に限定されるものではないが、例えば、不織布であることが好ましい。つまり、繊維集合体が織布や編物である場合も本発明の範囲に含まれる。繊維集合体が不織布であると、詳しくは後述する複数の立毛を容易に形成することができる。
【００２４】
更に、繊維集合体は、その内部に分散した状態で存在する高分子弾性体を含有することが好ましい。高分子弾性体を繊維集合体の内部に含有させると、表皮材の触感を本ヌバックと同等にし易くなる。ここで、高分子弾性体としては、例えば、ウレタンエラストマー、アクリロニトリルエラストマー、オレフィンエラストマー、ポリエステルエラストマー、アクリルエラストマーなどを挙げることができる。しかしながら、これらに限定されるものではなく、人工皮革や合成皮革において用いられる従来公知のエラストマーを適用することができる。そして、これらは、１種を単独で又は２種以上を適宜組み合わせて適用することができる。また、ウレタンエラストマーやアクリルエラストマーを適用することが特に好適である。
【００２５】
更に、繊維集合体における化学繊維の繊度が０．００１〜０．５ｄｔｅｘであることが好ましく、０．００１〜０．１５ｄｔｅｘであることがより好ましく、０．００１〜０．１０ｄｔｅｘであることが更に好ましい。化学繊維の繊度が０．００１ｄｔｅｘ未満である場合には、所望の耐摩耗性を得られない可能性がある。また、化学繊維の繊度が０．５ｄｔｅｘ以下のような極細繊維とすると、表皮材の触感を本ヌバックと同等にし易くなる。
【００２６】
ここで、「繊度」は、ＪＩＳＺ８７０３（試験場所の標準状態）の標準温度２０℃２級（温度２０±２℃）、標準湿度６５％５級（相対湿度６５±５％）に準拠した環境において、表皮様シートを形成している極細長繊維の断面積を走査型電子顕微鏡（倍率：数百倍〜数千倍）により測定し、平均断面積を求め、この平均断面積と繊維を形成するポリマーの密度から平均繊度として計算したものである。
【００２７】
＜表面層＞
表面層４は、繊維集合体から形成される複数の立毛４Ａを含むものであればよく、立毛のみからなるものであってもよい。表面層の厚みは、特に限定されるものではないが、自動車内装用部品の表皮材の好適な物性としては、５〜２００μｍであることが好ましく、１０〜１５０μｍであることがより好ましく、１０〜５０μｍであることが更に好ましい。
【００２８】
（立毛）
立毛４Ａは、繊維集合体から形成されるものであれば、特に限定されるものではない。このような立毛は、例えば、繊維集合体を起毛させることによって形成することができる。また、繊維集合体と一体であるため、脱毛しにくく、耐摩耗性に優れるという利点もある。更に、立毛の長さは、特に限定されるものではないが、例えば、２００μｍ以下であることが好ましく、５〜２００μｍであることが好ましく、１０〜１５０μｍであることが好ましい。立毛の長さを２００μｍ以下とすると、表皮材の触感及び意匠を本ヌバックと同等にし易くなる。
【００２９】
ここで、「立毛の長さ」は、ＪＩＳＺ８７０３（試験場所の標準状態）の標準温度２０℃２級（温度２０±２℃）、標準湿度６５％５級（相対湿度６５±５％）に準拠した環境において、表皮様シートの断面を走査型電子顕微鏡（倍率：５０倍〜２００倍）により測定したものである。
【００３０】
また、本実施形態の表皮材は、見かけ密度が０．１ｇ／ｃｍ３以上であることが好ましく、０．４〜０．８ｇ／ｃｍ３であることがより好ましい。表皮材の見かけ密度が０．１ｇ／ｃｍ３未満である場合には、所望の耐摩耗性を得られない可能性がある。また、表皮材の見かけ密度を０．４〜０．８ｇ／ｃｍ３とすると、表皮材の触感及び意匠を本ヌバックと同等にし易くなる。
【００３１】
ここで、「見かけ密度」は、ＪＩＳＺ８７０３（試験場所の標準状態）の標準温度２０℃２級（温度２０±２℃）、標準湿度６５％５級（相対湿度６５±５％）に準拠した環境において、人工皮革基体の単位面積あたりの重量（ｇ／ｃｍ２）を厚み（ｃｍ）で除した数字を密度（ｇ／ｃｍ３）としたものである。なお、厚さは、ＪＩＳＬ１０９６に準拠して算出したものである。
【００３２】
更に、本実施形態の表皮材は、工程（１）及び工程（２）を含む製造方法により得られるものであることが好ましい。ここで、工程（１）は、化学繊維からなる繊維集合体を含む被加工材の少なくとも一方の面側にシボ形状を形成する工程である。また、工程（２）は、工程（１）の後に実施され、シボ形状を形成した被加工材のシボ形状を形成した面側において繊維集合体を構成する化学繊維を起毛させる工程である。
【００３３】
このような工程を含む製造方法により作製すると、表皮材の触感及び意匠を本ヌバックと同等にし易くなる。
【００３４】
以下、上述した本発明の一実施形態に係る表皮材の製造方法について一形態を挙げて詳細に説明する。但し、本発明の表皮材は、このような製造方法により得られるものに限定されるものではない。
【００３５】
まず、繊維集合体としての極細繊維からなる不織布を含む被加工材を、必要に応じて、研磨紙（例えば、１８０〜２４０番手のエメリーペーパーなどである。）を用いて、回転数５００〜１０００ｒｐｍ程度の研磨により整毛して、被加工表皮材を得る。このような工程を経ることにより、被加工表皮材は、整毛する前の被加工材と比較して、後述する染色処理をし易くなる。なお、被加工材は、高分子弾性体を内部に含有していてもよく、含有していなくてもよい。
【００３６】
次いで、得られた被加工表皮材に対して、必要に応じて、市販の染料を用いて、染色温度１１０〜１３０℃、染色時間３０分間〜２時間の染色処理をする。なお、染色後、従来公知の還元洗浄や酸化中和、水洗などにより色味を調整することができる。
【００３７】
更に、得られた被加工表皮材に対して、必要に応じて、エンボス形状を有するロール状の型を用いて、加熱温度１４０〜１６０℃、プレス圧力２〜５ｋｇ／ｃｍ２のエンボス加工をする。このような工程を経ることにより、得られる被加工表皮材、ひいては表皮材の表面にシボ形状が形成されることとなる。
【００３８】
更に、得られた被加工表皮材に対して、必要に応じて、ソーピング及び水洗を常温雰囲気下、各２０分間実施して、余分な染料を除去する。なお、洗浄後、必要に応じて、得られた被加工表皮材に対して、リン系難燃剤を塗布する難燃処理をしてもよい。
【００３９】
更に、得られた被加工表皮材を、必要に応じて、加圧ロールと１００〜１２０℃の加熱ロールを用いて、送り速度１〜５ｍ／ｍｉｎで、それらで圧縮し、圧縮から解放されたゴムベルト収縮作用により強制収縮させる。このような工程を経ることにより、所定の見かけ密度を有する被加工表皮材とすることができる。
【００４０】
しかる後、４００〜７００番手のエメリーペーパーを用いて、回転数３００〜５００ｒｐｍのバフィングにより整毛することにより、本実施形態の表皮材を得ることができる。このような工程を経ることにより、所定の触感及び意匠を有する表皮材となる。
【実施例】
【００４１】
以下、本発明を若干の実施例により更に詳細に説明する。
【００４２】
（実施例１）
極細繊維（繊度：０．０８ｄｔｅｘ、樹脂種：ポリエステル）からなる不織布とその内部に分散した状態で含有される高分子弾性体（樹脂種：ポリウレタン）とからなる被加工材を１８０番手エメリーペーパーを用いて、回転数７００ｒｐｍの研磨により整毛して、被加工表皮材を得た。次いで、得られた被加工表皮材に対して、市販の染料を用いて、染色温度１２０℃、染色時間１時間で染色処理をした。更に、得られた被加工表皮材に対して、エンボス形状を有するロール状の型を用いて、加熱温度１５０℃、プレス圧力４ｋｇ／ｃｍ２のエンボス加工をした。更に、得られた被加工表皮材に対して、ソーピング及び水洗を常温雰囲気下、各２０分間実施して、余分な染料を除去した。更に、得られた被加工表皮材に対して、リン系難燃剤を塗布した。更に、得られた被加工表皮材を、加圧ロールと１００℃の加熱ロールを用いて、送り速度２ｍ／ｍｉｎで、圧縮し、圧縮から解放されたゴムベルト収縮作用により強制収縮させた。しかる後、６００番手のエメリーペーパーを用いて、回転数４００ｒｐｍのバフィングにより整毛して、本例の表皮材を得た。なお、本例の表皮材は、表面にシボ形状を有する。
【００４３】
（実施例２）
エンボス加工をしなかったこと以外は、実施例１と同様の操作を繰り返して、本例の表皮材を得た。なお、本例の表皮材は、表面にシボ形状を有しない。
【００４４】
（比較例１）
極細繊維（繊度：０．０８ｄｔｅｘ、樹脂種：ポリエステル）からなる不織布とその内部に分散した状態で含有される高分子弾性体（樹脂種：ポリウレタン）とからなる被加工材に代えて、極細繊維（繊度：０．１７ｄｔｅｘ、樹脂種：ポリエステル）からなる不織布とその内部に分散した状態で含有される高分子弾性体（樹脂種：ポリウレタン）とからなる被加工材を用いたこと、及び、エンボス加工をしなかったこと以外は、実施例１と同様の操作を繰り返して、本例の表皮材を得た。なお、本例の表皮材は、表面にシボ形状を有しない。
【００４５】
（比較例２）
極細繊維（繊度：０．０８ｄｔｅｘ、樹脂種：ポリエステル）からなる不織布とその内部に分散した状態で含有される高分子弾性体（樹脂種：ポリウレタン）とからなる被加工材に代えて、極細繊維（繊度：０．２２ｄｔｅｘ、樹脂種：ポリエステル）からなる不織布とその内部に分散した状態で含有される高分子弾性体（樹脂種：ポリウレタン）とからなる被加工材を用いたこと、及び、エンボス加工をしなかったこと以外は、実施例１と同様の操作を繰り返して、本例の表皮材を得た。なお、本例の表皮材は、表面にシボ形状を有しない。
【００４６】
（参考例）
参考例の表皮材として、本ヌバックを用いた。なお、本例の表皮材は、表面にシボ形状を有する。
【００４７】
＜静摩擦係数（μＳ）＞
各例の表皮材について、静摩擦係数（μＳ）は、ＪＩＳＺ８７０３（試験場所の標準状態）の標準温度２０℃２級（温度２０±２℃）、標準湿度６５％５級（相対湿度６５±５％）に準拠した環境において、ＪＩＳＰ８１４７に準拠して算出した。
【００４８】
＜算術平均粗さ（Ｒａ）＞
各例の表皮材について、算術平均粗さ（Ｒａ）は、ＪＩＳＺ８７０３（試験場所の標準状態）の標準温度２０℃２級（温度２０±２℃）、標準湿度６５％５級（相対湿度６５±５％）に準拠した環境において、ＪＩＳＢ００３１に準拠して算出した。
【００４９】
＜立毛の長さ＞
各例の表皮材について、立毛の長さは、ＪＩＳＺ８７０３（試験場所の標準状態）の標準温度２０℃２級（温度２０±２℃）、標準湿度６５％５級（相対湿度６５±５％）に準拠した環境において、表皮様シートの断面を走査型電子顕微鏡（倍率：５０倍〜２００倍）により測定した。
【００５０】
＜繊度＞
各例の表皮材について、繊度は、ＪＩＳＺ８７０３（試験場所の標準状態）の標準温度２０℃２級（温度２０±２℃）、標準湿度６５％５級（相対湿度６５±５％）に準拠した環境において、表皮様シートを形成している極細長繊維の断面積を走査型電子顕微鏡（倍率：数百倍〜数千倍）により測定し、平均断面積を求め、この平均断面積と繊維を形成するポリマーの密度から平均繊度として計算した。
【００５１】
＜見かけ密度＞
各例の表皮材について、見かけ密度は、ＪＩＳＺ８７０３（試験場所の標準状態）の標準温度２０℃２級（温度２０±２℃）、標準湿度６５％５級（相対湿度６５±５％）に準拠した環境において、人工皮革基体の単位面積あたりの重量（ｇ／ｃｍ２）を厚み（ｃｍ）で除した数字を密度（ｇ／ｃｍ３）とした。なお、厚さは、ＪＩＳＬ１０９６に準拠して算出したものである。各例の仕様を表１に示す。
【００５２】
【表１】
2016121420.tif 000003
【００５３】
［性能評価］
＜耐摩耗性＞
各例の表皮材の耐摩耗性を評価した。具体的には、ＪＩＳＬ１０９６に準拠して評価した。得られた結果を表１に併記する。表１中の「耐摩耗性」の項目における「○」は、自動車内装部品に適用した場合に優れた耐摩耗性を示すこと、「×」は、自動車内装部品に適用した場合に優れた耐摩耗性を示さないことを示す。
【００５４】
＜触感＞
各例の表皮材の触感を評価した。具体的には、恒温恒湿室にて、パネラー複数人にて、各例の表皮材の表面を無作為になでるように触り、表２に示す評価基準にて、評価点を付け、その平均を算出した。得られた結果を表１に併記する。
【００５５】
【表２】
2016121420.tif 000004
【００５６】
＜意匠＞
各例の表皮材の意匠を評価した。具体的には、外観を目視によって評価した。得られた結果を表１に併記する。表１中の「意匠」の項目における「◎」は、本ヌバックと同等であること、「○」は、本ヌバックに近いこと、「×」は、本ヌバックらしくないことを示す。
【００５７】
表１より、本発明の範囲に属する実施例１及び実施例２は、本発明外の比較例１及び比較例２と比較すると、静摩擦係数（μＳ）と算術平均粗さ（Ｒａ）とが所定の範囲であるため、本ヌバックと同等の又は本ヌバックに近い触感及び意匠を兼ね備えることが分かる。また、実施例１及び実施例２は、参考例と比較すると、静摩擦係数（μＳ）と算術平均粗さ（Ｒａ）とを所定の範囲とすることにより、特に耐摩耗性に優れ、本ヌバックと同等の又は本ヌバックに近い触感及び意匠を兼ね備えることが分かる。更に、現時点においては、耐摩耗性、触感及び意匠が優れるという観点から、実施例１が最も良好な結果をもたらすものと思われる。
【００５８】
そして、表１より、実施例１、実施例２及び比較例１と比較例２とを比較すると、立毛の長さが２００μｍ以下である場合に、表皮材の触感及び意匠を本ヌバックと同等にし易くなることが分かる。また、表１より、実施例１及び実施例２と比較例１及び比較例２とを比較すると、０．００１〜０．１５ｄｔｅｘとすると、本ヌバックと同等の又は本ヌバックに近い触感及び意匠を有するものであることができることが分かる。また、表１より、実施例１と実施例２とを比較すると、シボ形状を形成する工程とその後に実施される起毛させる工程とを含む製造方法により得られる実施例１の表皮材は、本ヌバックと同等の又は本ヌバックに近い触感及び意匠を有するものであることが分かる。
【００５９】
以上、本発明を若干の実施形態及び実施例によって説明したが、本発明はこれらに限定されるものではなく、本発明の要旨の範囲内で種々の変形が可能である。
【符号の説明】
【００６０】
１  表皮材
１ａ  表面
２  基材層
２Ａ  繊維集合体
４  表面層
４Ａ  立毛
【図１】
2016121420.tif 000005